(57)【要約】      （修正有）【課題】屈折率が高く、しかも軟化点が５０〜８０℃であることにより作業性に優れた、光半導体封止材を始めとした光学用途に適したエポキシ樹脂を提供すること。【解決手段】特定のビスフェノールフルオレンと特定のビスフェノールフルオレンのエチレンオキサイド付加物とを特定の割合で混合し、この混合物とエピハロヒドリンとを反応させることにより得られた軟化点が５０〜８０であるエポキシ樹脂を用いて、硬化剤、硬化促進剤、無機充填剤を配合する。【選択図】なし【特許請求の範囲】
【請求項１】
下記式（１）
【化１】
2009120747.tif 000004
で表される化合物と下記式（２）
【化２】
2009120747.tif 000005
で表される化合物の混合物と、エピハロヒドリンとの反応により得られるエポキシ樹脂。
【請求項２】
軟化点が５０〜８０℃である請求項１に記載のエポキシ樹脂。
【請求項３】
請求項１又は２に記載のエポキシ樹脂及び硬化剤を含有するエポキシ樹脂組成物。
【請求項４】
硬化促進剤を含有する請求項３に記載のエポキシ樹脂組成物。
【請求項５】
無機充填剤を含有する請求項３又は４に記載のエポキシ樹脂組成物。
【請求項６】
請求項３乃至５のいずれか一項に記載のエポキシ樹脂組成物の硬化物を含む光半導体装置。
【請求項７】
請求項１に記載のエポキシ樹脂の製造方法。
【発明の詳細な説明】
【技術分野】
【０００１】
本発明は屈折率が高く、しかも作業性に優れたエポキシ樹脂に関する。
【背景技術】
【０００２】
従来、バックライト、表示板、ディスプレイ、各種インジケーター等に使用されている発光ダイオード（ＬＥＤ）等の半導体発光素子は透明樹脂による封止が一般的であり、使用される樹脂としてはビスフェノールＡ型エポキシ樹脂を主剤としこれに硬化剤として酸無水物を用いたものが耐熱性、機械的強度、電気特性等に優れることから多用されている。
【０００３】
【特許文献１】特許第３６５９５３３号
【発明の開示】
【発明が解決しようとする課題】
【０００４】
また特に高輝度タイプのＬＥＤでは、光取り出し効率を高めるために屈折率の高い材料が求められるケースも増えてきている。屈折率の高いエポキシ樹脂としてはビスフェノールフルオレン骨格を有するものが知られている。しかしながら、ビスフェノールフルオレンジグリシジルエーテルの場合、融点が約１５０℃と高いため組成物として他の成分と均一に混練しにくい。また、過冷却により軟化点８０℃以上の樹脂を形成することもできるが、高結晶性を有するため、樹脂を形成する条件が非常に厳しいといった問題がある。この問題を解決するためにビスフェノールフルオレンの水酸基にエチレンオキサイド付加させたもののエポキシ化物も知られている（特許文献１）が、こちらの場合は通常軟化点が５０℃以下と低く、べたつきやすいため作業性に問題がある。
【課題を解決するための手段】
【０００５】
本発明者らはこうした実状に鑑み、高屈折率でしかも結晶性が低く尚且つ軟化点が５０〜８０℃と扱い易いエポキシ樹脂を求めて鋭意研究した結果、本発明を完成させるに到った。
【０００６】
すなわち本発明は
（１）下記式（１）
【０００７】
【化１】
2009120747.tif 000002
【０００８】
で表される化合物と下記式（２）
【０００９】
【化２】
2009120747.tif 000003
【００１０】
で表される化合物の混合物と、エピハロヒドリンとの反応により得られるエポキシ樹脂、
（２）軟化点が５０〜８０℃である前記（１）に記載のエポキシ樹脂、
（３）前記（１）又は（２）に記載のエポキシ樹脂及び硬化剤を含有するエポキシ樹脂組成物、
（４）硬化促進剤を含有する前記（３）に記載のエポキシ樹脂組成物、
（５）無機充填剤を含有する前記（３）又は（４）に記載のエポキシ樹脂組成物、
（６）前記（３）乃至（５）のいずれか一項に記載のエポキシ樹脂組成物の硬化物を含む光半導体装置、
（７）（１）に記載のエポキシ樹脂の製造方法、
を提供するものである。
【発明の効果】
【００１１】
本発明のエポキシ樹脂は屈折率が高く、しかも非結晶性で軟化点５０〜８０℃の固体であるため、高輝度光半導体封止用コンパウンドの原料として好適である。
【発明を実施するための最良の形態】
【００１２】
本発明のエポキシ樹脂は、原料として使用されるフルオレン骨格を含有する化合物である前記式（１）で表されるビスフェノールフルオレン（以下「化合物（１）」と記載する）及び前記式（２）であらわされるビスフェノールフルオレンのエチレンオキサイド付加物（以下「化合物（２）」と記載する）の混合物を、アルカリ金属水酸化物の存在下でエピハロヒドリンによりエポキシ化することにより得ることが出来る。尚、化合物（１）はＢＰＦ（商品名／大阪ガス株式会社製）として、化合物（２）はＢＰＥＦ（商品名／大阪ガス株式会社製）としてそれぞれ市場より入手することが出来る。
【００１３】
本発明のエポキシ樹脂を合成する際に用いる化合物（１）と化合物（２）の配合割合は、本発明の目的を損なわない範囲で選択される。本発明の目的は、化合物（１）と化合物（２）のそれぞれ単独のエポキシ化物が有する作業性上の欠点を改善することにある。従って、本発明の製造方法において、例えば化合物（１）に対する化合物（２）の配合割合が少なすぎる場合には、合成によって得られるエポキシ樹脂の結晶性が解消されないことや、逆に化合物（１）に対する化合物（２）の配合割合が少なすぎる場合には、合成によって得られるエポキシ樹脂が常温固形にならないことで、本発明の目的が達せられない可能性がある。このような理由から、本発明のエポキシ樹脂を合成する際に用いる化合物（１）と化合物（２）の配合割合（質量比）は、通常５：９５〜９５：５であり、好ましくは１０：９０〜７５：２５である。
また、本発明のエポキシ樹脂を硬化剤等の成分と配合して組成物とする場合、特に常温固体の樹脂組成物とする場合においては作業性の面から溶融粘度の低いものが好まれ、溶融粘度と相関関係を有する物性値である軟化点が５０〜８０℃のエポキシ樹脂が好ましく用いられる。本発明のエポキシ樹脂の軟化点がこの範囲に入るためには、化合物（１）と化合物（２）の配合割合（質量比）が２５：７５〜７５：２５である必要がある。
尚、本発明おける「結晶性を有さないエポキシ樹脂」は、「溶融状態から徐冷しても結晶が析出しないエポキシ樹脂」によって定義されるエポキシ樹脂である。
【００１４】
本発明のエポキシ樹脂は、化合物（１）及び化合物（２）をそれぞれ単独でエポキシ化し、その後両者を均一に混合することでも得られるが、化合物（１）のエポキシ化物は結晶性が高く約１５０℃の融点を有することから混合の際に融点以上まで加熱する必要があるため設備的及びエネルギー的な負荷が大きく、また一方で、化合物（２）のエポキシ化物は常温半固形で扱い難いことから、あらかじめ化合物（１）及び化合物（２）を混合してエポキシ化する本発明の製造方法が好ましい。
【００１５】
本発明において、エピハロヒドリンとしてはエピクロロヒドリンやエピブロモヒドリンを用いることが出来る。エピハロヒドリンの量は化合物（１）及び化合物（２）の混合物中の水酸基１モルに対して通常２〜１５モル、好ましくは３〜１２モルである。
【００１６】
アルカリ金属水酸化物としては水酸化ナトリウム、水酸化カリウム等が挙げられ、固体のままでも、その水溶液を使用しても良い。アルカリ金属水酸化物の水溶液を使用する場合は該水溶液を連続的に反応系内に添加すると同時に、減圧下または常圧下で留出させた水及びエピハロヒドリンの混合液から分液により水を除去し、エピハロヒドリンのみを反応系内に連続的に戻す方法でもよい。アルカリ金属水酸化物の使用量は化合物（１）及び化合物（２）の混合物中の水酸基１モルに対して通常１．０〜２．０モルであり、好ましくは１．０５〜１．８モルである。反応温度は通常２０〜１１０℃であり、好ましくは２５〜１００℃である。反応時間は通常０．５〜１５時間であり、好ましくは１〜１０時間である。
【００１７】
ジメチルスルホキシド、ジメチルスルホンなどの非プロトン性極性溶媒を添加することは反応を促進させる上で好ましい。非プロトン性極性溶媒を使用する場合、その使用量はエピハロヒドリンの量に対して通常１０〜１５０質量％、好ましくは１５〜１２０質量％である。
【００１８】
また、エピハロヒドリン、化合物（１）及び化合物（２）の混合溶液にテトラメチルアンモニウムクロライド、テトラメチルアンモニウムブロマイド、テトラエチルアンモニウムブロマイド、トリメチルベンジルアンモニウムクロライドなどの４級アンモニウム塩を触媒として添加し、アルカリ金属水酸化物の固体または水溶液を加えて２０〜１００℃で１〜１０時間反応させる方法でもよい。
【００１９】
これらのエポキシ化反応の反応物に水洗を施した後、加熱減圧下で過剰のエピハロヒドリン及び溶剤などを除去する。また更に加水分解性ハロゲンの少ないエポキシ樹脂とするために、回収したエポキシ樹脂をトルエン、メチルイソブチルケトンなどに溶解させ、水酸化ナトリウム、水酸化カリウム等のアルカリ金属水酸化物の水溶液を加えてから更に反応を行い、閉環を確実にすることも出来る。この場合、アルカリ金属水酸化物の使用量は化合物（１）及び化合物（２）の混合物中の水酸基１モルに対して通常０．０１〜０．３モル、好ましくは０．０５〜０．２モルである。反応温度は通常５０〜１２０℃、反応時間は通常０．５〜２時間である。
【００２０】
反応終了後、生成した塩を濾過および水洗などにより除去し、加熱減圧下で溶剤を除去することにより本発明のエポキシ樹脂が得られる。
【００２１】
本発明の製造方法により得られるエポキシ樹脂は硬化剤、硬化触媒、シアネート樹脂などと組み合わせることにより、硬化性樹脂組成物として使用することが出来る。具体的な用途例としては、光半導体用封止材、プリント配線基板、ソルダーレジストなどである。
【００２２】
以下、本発明のエポキシ樹脂組成物について具体的に説明する。
【００２３】
本発明のエポキシ樹脂組成物には、本発明のエポキシ樹脂と併用して他のエポキシ樹脂を用いることが出来る。他のエポキシ樹脂を併用する場合、本発明のエポキシ樹脂が全エポキシ樹脂中に占める割合は３０質量％以上が好ましく、特に４０質量％以上が好ましい。
【００２４】
併用し得る他のエポキシ樹脂の具体例としては、脂環式エポキシ樹脂、ビスフェノールＡ型エポキシ樹脂、ビスフェノールＦ型エポキシ樹脂、ビスフェノールＳ型エポキシ樹脂等、トリフェニルメタン型エポキシ樹脂、ビフェニルノボラック型エポキシ樹脂、ビフェノール型エポキシ樹脂、上記のエポキシ樹脂の芳香環のみを核水添したエポキシ樹脂、トリグリシジルイソシアヌレート等が挙げられる。これらのエポキシ樹脂は単独または２種以上を本発明のエポキシ樹脂に添加して用いてもよい。
【００２５】
本発明のエポキシ樹脂組成物が含有する硬化剤としては、エポキシ樹脂と反応可能な官能基を有すると伴に、それ自体が透明性を有しているものであればよく、具体的にはヘキサヒドロ無水フタル酸、メチルヘキサヒドロ無水フタル酸、メチルテトラヒドロ無水フタル酸、ドデシル無水コハク酸、無水メチルナジック酸、メチルヘキサヒドロ無水フタル酸とヘキサヒドロ無水フタル酸の混合物、メチルノルボルナン−２，３−ジカルボン酸無水物、無水２，４−ジエチルグルタル酸、フタル酸無水物、トリメリット酸無水物、ピロメリット酸無水物、ベンゾフェノンテトラカルボン酸無水物、エチレングリコール無水トリメリット酸無水物、ビフェニルテトラカルボン酸無水物等の芳香族カルボン酸無水物、アゼライン酸、セバシン酸、ドデカン二酸等の脂肪族カルボン酸の無水物、テトラヒドロフタル酸無水物、ナジック酸無水物、ヘット酸無水物、ハイミック酸無水物等の脂環式カルボン酸無水物等が挙げられる。
【００２６】
更に透明性を損なわない範囲であればフェノール系硬化剤も用いることが出来る。
フェノール系硬化剤としては例えば、ビスフェノールＡ、ビスフェノールＦ、ビスフェノールＳ、４，４’−ビフェニルフェノール、テトラメチルビスフェノールＡ、ジメチルビスフェノールＡ、テトラメチルビスフェノールＦ、ジメチルビスフェノールＦ、テトラメチルビスフェノールＳ、ジメチルビスフェノールＳ、テトラメチル−４，４’−ビフェノール、ジメチル−４，４’−ビフェニルフェノール、１−（４−ヒドロキシフェニル）−２−［４−（１，１−ビス−（４−ヒドロキシフェニル）エチル）フェニル］プロパン、２，２’−メチレン−ビス（４−メチル−６−ｔｅｒｔ−ブチルフェノール）、４，４’−ブチリデン−ビス（３−メチル−６−ｔｅｒｔ−ブチルフェノール）、トリスヒドロキシフェニルメタン、レゾルシノール、ハイドロキノン、ピロガロール、ジイソプロピリデン、テルペン骨格を有するフェノール類、フェノール化ポリブタジエン、フェノール、クレゾール類、エチルフェノール類、ブチルフェノール類、オクチルフェノール類、ビスフェノールＡ、ビスフェノールＦ、ビスフェノールＳ、ナフトール類、テルペンジフェノール類等の各種フェノールを原料とするノボラック樹脂、キシリレン骨格含有フェノールノボラック樹脂、ジシクロペンタジエン骨格含有フェノールノボラック樹脂、ビフェニル骨格含有フェノールノボラック樹脂、フルオレン骨格含有フェノールノボラック樹脂、フラン骨格含有フェノールノボラック樹脂等の各種ノボラック樹脂等が挙げられる。
【００２７】
本発明のエポキシ樹脂組成物において硬化剤の使用量は、エポキシ樹脂のエポキシ基１当量に対して硬化剤の有する活性基が０．７〜１．２当量となる量が好ましい。エポキシ基１当量に対して０．７当量に満たない場合、或いは１．２当量を越える場合、いずれも硬化が不完全になり、良好な硬化物性が得られない恐れがある。
【００２８】
本発明のエポキシ樹脂組成物に用いられる硬化促進剤は、通常のエポキシ樹脂の硬化促進剤として機能するものであればよく、また、本発明のエポキシ樹脂組成物においては、促進剤を２種以上組み合わせて使用しても差し支えない。具体的には、２−メチルイミダゾール、２−フェニルイミダゾール、２−ウンデシルイミダゾール、２−ヘプタデシルイミダゾール、２−フェニル−４−メチルイミダゾール、１−ベンジル−２−フェニルイミダゾール、１−ベンジル−２−メチルイミダゾール、１−シアノエチル−２−メチルイミダゾール、１−シアノエチル−２−フェニルイミダゾール、１−シアノエチル−２−ウンデシルイミダゾール、２，４−ジアミノ−６（２’−メチルイミダゾール（１’））エチル−ｓ−トリアジン、２，４−ジアミノ−６（２’−ウンデシルイミダゾール（１’））エチル−ｓ−トリアジン、２，４−ジアミノ−６（２’−エチル，４−メチルイミダゾール（１’））エチル−ｓ−トリアジン、２，４−ジアミノ−６（２’−メチルイミダゾール（１’））エチル−ｓ−トリアジン・イソシアヌル酸付加物、２-メチルイミダゾールイソシアヌル酸の２：３付加物、２−フェニルイミダゾールイソシアヌル酸付加物、２−フェニル−３，５−ジヒドロキシメチルイミダゾール、２−フェニル−４−ヒドロキシメチル−５−メチルイミダゾール、１−シアノエチル−２−フェニル−３，５−ジシアノエトキシメチルイミダゾールの各種イミダゾール類、及び、それらイミダゾール類とフタル酸、イソフタル酸、テレフタル酸、トリメリット酸、ピロメリット酸、ナフタレンジカルボン酸、マレイン酸、蓚酸等の多価カルボン酸との塩類、ジシアンジアミド等のアミド類、１，８−ジアザ−ビシクロ（５．４．０）ウンデセン−７等のジアザ化合物、及び前記化合物のフェノール類、多価カルボン酸類、テトラフェニルボレートとの塩類、又はホスフィン酸類との塩類、テトラブチルアンモニウムブロマイド、セチルトリメチルアンモニウムブロマイド、トリオクチルメチルアンモニウムブロマイド等のアンモニウム塩、トリフェニルホスフィン、テトラフェニルホスホニウムテトラフェニルボレート等の他のホスフィン類、２，４，６−トリスアミノメチルフェノール等のフェノール類、アミンアダクト、及びこれら硬化剤をマイクロカプセルにしたマイクロカプセル型硬化促進剤等が挙げられる。硬化促進剤は、本発明のエポキシ樹脂組成物中のエポキシ樹脂総量１００質量部に対し通常０．１〜５質量部の範囲で使用される。経時安定性、着色性等の面から、０．１〜３質量部で使用することが好ましい。
【００２９】
本発明のエポキシ樹脂組成物には、更に必要に応じて、その他の化合物や副資材を含んでいてもよい。
【００３０】
上記その他の副資材としては、例えば紫外線吸収剤、紫外線安定剤、帯電防止剤、着色顔料、染料、可塑剤、エラストマー、硬化遅延剤、ガラスフリット、微粒子ガラスやシリカ粒子等のフィラーが挙げられる。
【００３１】
その他の化合物や副資材の量は、発明の効果を損なわない範囲であればよく、組成物中の０．０１〜５０質量％の範囲内が好ましい。
【００３２】
本発明のエポキシ樹脂組成物は、本発明のエポキシ樹脂、硬化剤及びその他の成分を、例えば押出機、ニーダ、ロール等を用いて均一に混合することにより得ることが出来る。
また前記により得られたエポキシ樹脂組成物を、例えば溶融後注型またはトランスファー成型機等を用いて成型し、更に必要により８０〜２００℃で２〜１０時間加熱を施すことにより、本発明のエポキシ樹脂組成物の硬化物を得ることが出来る。
【００３３】
本発明のエポキシ樹脂組成物は高い透明度と屈折率を有するため、ＬＥＤ等光半導体の封止材を始めとして、携帯用カメラレンズ、ＤＶＤプレイヤーのピックアップレンズ、眼鏡のレンズなど、幅広く用いることができる。
【実施例】
【００３４】
次に本発明を更に実施例により具体的に説明するが、以下において部は特に断わりのない限り質量部である。
【００３５】
尚、実施例及び比較例中に記載の物性値は以下の方法で測定した。
エポキシ当量；ＪＩＳ  Ｋ−７２３６
軟化点；ＪＩＳ  Ｋ−７２３４
屈折率；プリズムカップリング法
融点； ＤＳＣ分析
【００３６】
実施例１
温度計、冷却管、分留管、撹拌機を取り付けたフラスコに、窒素パージを施しながら化合物（１）５２．５部、化合物（２）１５３．３部、エピクロロヒドリン５５５部及びテトラメチルアンモニウムクロライド５部を加え、４５℃まで昇温後１００分かけてフレーク状水酸化ナトリウム６０部を添加し、その後４５℃で３時間及び７０℃で１時間反応させた。反応終了後、水洗及び分離を２回行って生成塩および触媒等を除去し、更に油層から加熱減圧下で過剰の未反応エピクロロヒドリンを留去した後、残留物にメチルイソブチルケトン５２４部を加えて溶解した。
この溶解液を７０℃まで昇温し、３０％水酸化ナトリウム水溶液１０部を加え１時間反応せしめた後、水洗及び分離を３回行い、更に油層から加熱減圧下で溶剤等を留去することにより本発明のエポキシ樹脂２４８部を得た。得られたエポキシ樹脂のエポキシ当量は２７２ｇ／ｅｑ、軟化点は６５．２℃であり、屈折率は１．６２であった。
【００３７】
得られたエポキシ樹脂１００部に対し、硬化剤としてテトラヒドロ無水フタル酸を６２部、硬化促進剤としてトリフェニルホスフィンを１部、二本ロールを用いて均一に混練し、粉砕、タブレット化することにより本発明のエポキシ樹脂組成物を得た。混練中に樹脂が結晶化したり、べとついたりすることは無く、作業性に問題はなかった。
【００３８】
比較例１
実施例１において化合物（１）と化合物（２）を併用せず、化合物（１）のみを１７５部用いて同様の条件で反応を行ったが、エピクロロヒドリンを留去しメチルイソブチルケトンを加えた段階で白色の結晶が析出し、溶液状態での反応が不可能になった。そこで、そのまま冷却して析出した結晶を濾過、乾燥させることにより白色粉末状の結晶を得た。得られた化合物のエポキシ当量は２３６ｇ／ｅｑであり、融点は１５０．５℃であった。
【００３９】
比較例２
実施例１において化合物（１）と化合物（２）とを併用せず、化合物（２）のみを２１９部用いて同様の条件で反応を行った。得られたエポキシ樹脂のエポキシ当量は２９０ｇ／ｅｑであり、軟化点４９．０℃の樹脂状であり秤量時にべとついた。